(57)【特許請求の範囲】
【請求項１】
石英ガラスルツボに多結晶シリコンを充填する工程と、前記石英ガラスルツボ内で前記シリコン多結晶を溶融してシリコン融液とする工程と、前記シリコン融液からチョクラルスキー法によりシリコン単結晶を引き上げる工程とを繰り返し、同一の石英ガラスルツボを用いて複数本のシリコン単結晶を製造する方法であって、
前記シリコン単結晶の最初の引き上げにおいて、ルツボ形状を有するルツボ基材の内部にルツボ形状に加工した合成石英ガラス材を配置し、該合成石英ガラス材の内部に多結晶シリコンを充填して溶融するとともに、前記合成石英ガラス材を前記ルツボ基材の内面に溶着させて前記石英ガラスルツボを製造し、引き続き、前記多結晶シリコンの溶融によって生じたシリコン融液から最初のシリコン単結晶を引き上げ、その後、２本目以降のシリコン単結晶の引き上げにおいては、前記最初の引き上げにおける前記多結晶シリコンの溶融によって生じた初期のシリコン融液の液面よりもシリコン融液の液面が低くなるように前記石英ガラスルツボに多結晶シリコンを充填して、シリコン単結晶を引き上げることを特徴とするシリコン単結晶の製造方法。
【請求項２】
前記合成石英ガラス材を、直接法又はスート法により作製され、粉砕することなくルツボ形状に加工されたものとすることを特徴とする請求項１に記載のシリコン単結晶の製造方法。
【請求項３】
前記２本目以降のシリコン単結晶の引き上げにおいては、前記多結晶シリコンの溶融によって生じるシリコン融液の液面がそれぞれ等しくなるように前記石英ガラスルツボに多結晶シリコンを充填することを特徴とする請求項１又は請求項２に記載のシリコン単結晶の製造方法。
【請求項４】
前記合成石英ガラス材を、水酸基含有量が１００ｐｐｍ以下のものとすることを特徴とする請求項１乃至請求項３のいずれか一項に記載のシリコン単結晶の製造方法。
【請求項５】
前記２本目以降のシリコン単結晶の引き上げにおいて、前記最初の引き上げにおける前記多結晶シリコンの溶融によって生じた初期のシリコン融液の液面よりもシリコン融液の液面が５ｍｍ以上低くなるように前記石英ガラスルツボに多結晶シリコンを充填して、シリコン単結晶を引き上げることを特徴とする請求項１乃至請求項４のいずれか一項に記載のシリコン単結晶の製造方法。
【請求項６】
前記最初のシリコン単結晶を引き上げる前に、前記多結晶シリコンの溶融によって生じた初期のシリコン融液の液面より５ｍｍ以上液面を下げてから、前記最初のシリコン単結晶を引き上げることを特徴とする請求項１乃至請求項５のいずれか一項に記載のシリコン単結晶の製造方法。
【発明の詳細な説明】
【技術分野】
【０００１】
本発明は、チョクラルスキー法によるシリコン単結晶の製造方法に関する。
【背景技術】
【０００２】
シリコン単結晶の製造には、チョクラルスキー法（ＣＺ法）と呼ばれる方法が広く採用されている。このチョクラルスキー法によるシリコン単結晶の製造では、一般に、石英ガラスルツボ（石英ルツボとも呼ばれる）の内部に多結晶シリコン（ポリシリコン）を充填し、加熱により溶融してシリコン融液とし、このシリコン融液に種結晶を浸漬した後引き上げ、シリコン単結晶インゴットを育成する。
【０００３】
従来より、シリコン単結晶の育成中に、高温下で石英ガラスルツボに含まれる気泡が膨張し、ルツボ内周面が剥離してシリコン単結晶が有転位化すること（例えば、特許文献１参照）や、石英ガラスルツボ表面がアモルファスからクリストバライトに変わり、このクリストバライトの剥離によってシリコン単結晶が有転位化すること（例えば、特許文献２参照）が言われている。
【０００４】
チョクラルスキー法によるシリコン単結晶の製造中の石英ガラスルツボ表面のクリストバライト化（結晶化）については、特許文献３や特許文献４によると、「結晶化の初期段階では結晶生成核を基点として点状に発生し、単結晶引上げの進行にともなって、結晶化はリング状に広がる」、「このような結晶化の進展現象により結晶化斑点が生成される。この結晶化斑点の外周部は茶色を呈しているので、茶褐色斑点と呼ばれることもある。」、「結晶化斑点は、単結晶引上げ時間、すなわち、シリコン融液と石英ルツボの内表面とが直接接触する時間の経過とともに増加するが、所定の時間が経過すると結晶化斑点は一定の密度に収束して推移する」と記載されている。また、「かかる結晶化斑点はいったん生成した後、シリコン融液により溶解し始め、次第に結晶化斑点の大きさが小さくなる」とも記載されている。
【０００５】
この石英ガラスルツボ表面のクリストバライト化は、ルツボ中のアルカリ金属などの不純物濃度が高いと促進されると言われている。また、デバイス特性への影響を考えても、不純物濃度は低い方が良い。よって、石英ガラスルツボには気泡がないことや不純物濃度が低いことが求められる。
【０００６】
気泡が無く、不純物濃度も極めて低い合成石英ガラスの製造方法として、直接法やスート法が挙げられる。直接法とは、四塩化ケイ素（ＳｉＣｌ４）などのケイ素化合物を酸水素火炎中で加水分解することにより直接堆積・ガラス化させて合成する方法である。また、スート法とは、以下のような手順で合成石英ガラスを製造する方法である。まず、直接法よりも低温の約１１００℃で、四塩化ケイ素（ＳｉＣｌ４）などのケイ素化合物を酸水素火炎中で加水分解することにより、多孔質のシリカのかたまり（スート）を合成する。これを、塩素系化合物などの適当なガス中で熱処理して水分を除去する。最後に、約１５００℃以上の温度で回転させながらスートを引き下げて下端から順に加熱してガラス化していく（非特許文献１参照）。
【０００７】
これらの合成石英ガラスを用いて石英ガラスルツボを作ればシリコン単結晶の有転位化を回避できるが、ルツボ自体の耐熱性（耐熱変形性、変形耐性とも言う）が低い（すなわち、高温下で変形しやすい）という問題がある。この耐熱性の問題を解決する方法として、例えば、（１）シラン化合物から合成された合成石英ガラスを粉砕し、真空下で加熱溶融し、ルツボに成形する方法（特許文献５）や、（２）シラン化合物の直接火炎法によって製造された、水素分子含有量が１×１０１７ｍｏｌｅｃｕｌｅｓ／ｃｍ３以上である合成石英ガラス部材を粉砕、粒度調整、洗浄の各工程を経て合成石英ガラス粉としたのち、これを真空下にて１５００〜１９００℃で電気溶融し、成型する方法（特許文献６）が挙げられる。
【０００８】
特許文献５の方法では、合成石英ガラスを粉砕し、その際の粒度を６００μｍ以下と規定して、これを１０−１Ｔｏｒｒ（１３．３３Ｐａ）、１５００〜１９００℃で真空加圧溶融をすることにより水酸基・塩素の含有量を低下させて耐熱性の良い合成石英ガラスルツボを作ることができる。真空加圧溶融なのでルツボ内に１ｍｍ以上の気泡は無い。これは、通常のアーク溶融法によって製造した石英ガラスルツボの気泡レベル（例えば、ルツボ１つあたり、１〜２ｍｍの気泡３個程度、２ｍｍ以上の気泡なし）よりも良好である。なお、アーク溶融法とは、回転している型内に原料粉を供給しルツボ状の原料粉体層を形成し、その内側からアーク放電加熱し溶融して石英ガラスルツボを製造する方法である（例えば、特許文献７参照）。
【０００９】
また、特許文献６の方法によれば、合成石英ガラス部材を水素分子含有量が１×１０１６ｍｏｌｅｃｕｌｅｓ／ｃｍ３以上で歪点が１１３０℃以上、ＯＨ基含有量、塩素含有量がいずれも１ｐｐｍ以下のものとしたものは、高純度であり、高温における粘度が例えば１４００℃で１０１０ポイズ以上とすることができ、したがってこれをシリコン単結晶引き上げ用ルツボ材とすることができる。
【００１０】
また、特許文献８には、石英原料粉を不活性ガス雰囲気下で溶融し、さらに２０００℃以上、０．０５ｔｏｒｒ（６．６６５Ｐａ）以上の真空度に５時間以上保持して精製して得た石英ガラス片を、石英ガラスルツボの内表面に貼り合わせ、加熱溶融して一体化する方法が開示されている。また、その加熱溶融方法として、アーク放電や酸水素炎バーナ等を用いることが例示されている。
【００１１】
また、特許文献９には、マルチプリング法による単結晶引き上げにおいて、引き上げ開始前の石英ルツボ内の原料融液の液面位置を、直前に行った単結晶引き上げにおける引き上げ開始前の液面位置よりも低い位置に変更することが記載されている。
［００２９］段落には、３本目以降の原料融液の初期の液面位置を、直前に行った単結晶引き上げにおける原料融液の初期の液面位置よりも低い位置に変更するとあり、［００３０］−［００３２］、［００３９］段落には、原料融液の初期の液面位置を順次低い位置に変更すると記載されている。
【００１２】
即ち、２本目の原料融液の初期の液面位置を１本目よりも低くするだけではなく、全ての結晶引き上げの都度、１本前の原料融液の初期の液面位置よりも低い位置に変更している。
これは、それぞれの単結晶育成時に、それぞれの原料融液の初期の液面位置で石英ルツボ内表面に局部的な損傷が生じても、その損傷が以降の単結晶育成時に進展せず、原料融液の初期の液面位置による石英ルツボ内表面の損傷の進展を効果的に抑制することができるためである（［００２２］段落）。
更には、原料融液の液面位置で石英ルツボに含まれる不純物が原料融液中に溶出したり、石英（Ｓｉ酸化物）が剥離することにより、単結晶の有転位化が顕著に発生するため（［００１７］段落）、この回避方法として上記方法が開示されている。
【先行技術文献】
【特許文献】
【００１３】
【特許文献１】特開平６−３２９４９３号公報
【特許文献２】特開２００１−３４２０２９号公報
【特許文献３】特開２００１−２４０４９４号公報
【特許文献４】特開平１１−２２８２９１号公報
【特許文献５】特開平８−４０７３５号公報
【特許文献６】特開平８−４８５３２号公報
【特許文献７】特開２００５−２３９５３３号公報
【特許文献８】特開２００４−２０８２号公報
【特許文献９】特開２０１０−０１８５０６号公報
【特許文献１０】特開平４−２９５０１８号公報
【非特許文献】
【００１４】
【非特許文献１】非晶質シリカ材料応用ハンドブック、リアライズ社、１９９９年
【発明の概要】
【発明が解決しようとする課題】
【００１５】
特に同一の石英ガラスルツボを用いて複数のシリコン単結晶を製造するマルチプリング法では、引き上げの際のシリコン単結晶の有転位化の回避のため、石英ガラスルツボは高純度（すなわち、不純物が少ない）で、かつ気泡が無いものが求められ、さらに、ルツボの耐熱性も必要である。
【００１６】
特許文献５及び特許文献６の方法のいずれも合成石英を粉砕しているため、アーク溶融法よりはルツボ内の気泡が少ないといえども皆無ではない。そのため、昨今のシリコン単結晶の大型化により石英ガラスルツボへの熱負荷も大きくなっている現状では、シリコン単結晶製造中にルツボ内の気泡が膨張してしまう。これが原因となってシリコン単結晶が有転位化する場合が多いという問題があった。
【００１７】
また、特許文献８の方法で用いている石英材料は、合成石英の粉を溶融し、精製した石英ガラス片である。従って、石英ガラス片中に少なからず気泡が存在している。そのため、特許文献８に開示された石英ガラスルツボを用いてシリコン単結晶を製造しても、シリコン単結晶の有転位化を十分抑制できないという問題がある。また、加熱溶融方法にしても、ガラス片を石英ガラスルツボに酸水素炎バーナで溶着することは、うまく熱を伝えることができず、現実的には非常に難しい。また、ルツボが大型化すると、酸水素炎バーナやアーク放電では局所的な加熱による大きな温度勾配によりルツボや板材が割れる可能性が高く、現実に溶着するのは非常に困難である。
【００１８】
また、特許文献９では、２本目以降の液面位置を引き上げの都度変えるため、２本目以降の単結晶重量や原料チャージ量をそれぞれ変えるといった煩雑な方法が必要で、生産性が悪い。
【００１９】
本発明は、上記問題点に鑑みてなされたものであって、シリコン単結晶の製造の際のルツボに起因するシリコン単結晶の有転位化を効率的に回避することができるシリコン単結晶の製造方法を提供することを目的とする。
【課題を解決するための手段】
【００２０】
上記目的を達成するために、本発明は、石英ガラスルツボに多結晶シリコンを充填する工程と、前記石英ガラスルツボ内で前記シリコン多結晶を溶融してシリコン融液とする工程と、前記シリコン融液からチョクラルスキー法によりシリコン単結晶を引き上げる工程とを繰り返し、同一の石英ガラスルツボを用いて複数本のシリコン単結晶を製造する方法であって、前記シリコン単結晶の最初の引き上げにおいて、ルツボ形状を有するルツボ基材の内部にルツボ形状に加工した合成石英ガラス材を配置し、該合成石英ガラス材の内部に多結晶シリコンを充填して溶融するとともに、前記合成石英ガラス材を前記ルツボ基材の内面に溶着させて前記石英ガラスルツボを製造し、引き続き、前記多結晶シリコンの溶融によって生じたシリコン融液から最初のシリコン単結晶を引き上げ、その後、２本目以降のシリコン単結晶の引き上げにおいては、前記最初の引き上げにおける前記多結晶シリコンの溶融によって生じた初期のシリコン融液の液面よりもシリコン融液の液面が低くなるように前記石英ガラスルツボに多結晶シリコンを充填して、シリコン単結晶を引き上げることを特徴とするシリコン単結晶の製造方法を提供する。
【００２１】
このように、合成石英ガラス材をルツボ基材の内面に溶着するので、ルツボ基材により石英ガラスルツボの耐熱性を確保しつつ、内面が合成石英ガラス材となるので、気泡やクリストバライトに起因するシリコン単結晶の有転位化を回避することができる。この合成石英ガラス材とルツボ基材との溶着を、多結晶シリコンを溶融する際の加熱により同時に行い、引き続き、シリコン融液からシリコン単結晶を引き上げることとすれば、溶着を均一にでき、さらに、全体として工程を減らすことができる上に、ルツボを一旦冷却する必要が無い。
【００２２】
また、最初のシリコン単結晶引き上げにおける多結晶シリコンの溶融によって生じた初期のシリコン融液の液面を最も高くすることで、融液の温度によって当該液面の位置まではルツボ基材に合成石英ガラス材が十分に溶着して内径が一定になり、２本目以降の引き上げ時には、それより下の位置、すなわち、ルツボ内径が一定の位置で引き上げることができるため、有転位化を確実に抑制できる。
以上より、本発明によれば、高品質なシリコン単結晶を歩留まりよく製造することができる。
【００２３】
このとき、前記合成石英ガラス材を、直接法又はスート法により作製され、粉砕することなくルツボ形状に加工されたものとすることが好ましい。
このように加工することで、実質的に気泡を含まず、また、不純物濃度も極めて低いままルツボ形状を有する合成石英ガラス材とすることができる。
【００２４】
このとき、前記２本目以降のシリコン単結晶の引き上げにおいては、前記多結晶シリコンの溶融によって生じるシリコン融液の液面がそれぞれ等しくなるように前記石英ガラスルツボに多結晶シリコンを充填することが好ましい。
このように、２本目以降のシリコン単結晶の引き上げにおいてシリコン融液の液面をそれぞれ等しくすることで、同じ品質、直径のシリコン単結晶を同じ条件で効率的に引き上げることができ、生産性をより向上できる。
【００２５】
このとき、前記合成石英ガラス材を、水酸基含有量が１００ｐｐｍ以下のものとすることが好ましい。
このような合成石英ガラス材を用いることで、複数本のシリコン単結晶の引き上げの後半においても、クリストバライトの剥離によりシリコン単結晶の有転位化が発生することを確実に防止できる。
【００２６】
このとき、前記２本目以降のシリコン単結晶の引き上げにおいて、前記最初の引き上げにおける前記多結晶シリコンの溶融によって生じた初期のシリコン融液の液面よりもシリコン融液の液面が５ｍｍ以上低くなるように前記石英ガラスルツボに多結晶シリコンを充填して、シリコン単結晶を引き上げることが好ましい。
このようにシリコン融液の液面が初期の液面より５ｍｍ以上低ければ、ルツボ上部の合成石英ガラス材の溶着が不完全な部分から十分に液面が離れているため、引き上げ開始からシリコン単結晶の有転位化を確実に防止することができる。
【００２７】
このとき、前記最初のシリコン単結晶を引き上げる前に、前記多結晶シリコンの溶融によって生じた初期のシリコン融液の液面より５ｍｍ以上液面を下げてから、前記最初のシリコン単結晶を引き上げることが好ましい。
このように一旦シリコン融液の液面を５ｍｍ以上下げることで、ルツボ上部の合成石英ガラス材の溶着が不完全な部分から十分に液面を離すことができるため、最初のシリコン単結晶の引き上げ開始から有転位化を確実に防止することができる。また、最初の引き上げにおけるシリコン融液の初期の液面をできるだけ高くして、ルツボの上端付近まで確実に合成石英ガラス材を溶着でき、さらに、その後液面を下げて標準の融液量でシリコン単結晶を引き上げることができるため生産性も良い。
【発明の効果】
【００２８】
以上のように、本発明によれば、マルチプリング法によるシリコン単結晶の製造おいて、石英ガラスルツボが起因の有転位化を効率的に防止することができる。
【図面の簡単な説明】
【００２９】
【図１】本発明において製造する石英ガラスルツボを示す概略断面図である。
【図２】本発明において製造する石英ガラスルツボの一部を示す概略断面図である。
【発明を実施するための形態】
【００３０】
以下、本発明について、実施態様の一例として、図を参照しながら詳細に説明するが、本発明はこれに限定されるものではない。
【００３１】
本発明は、石英ガラスルツボに多結晶シリコンを充填する工程と、石英ガラスルツボ内でシリコン多結晶を溶融してシリコン融液とする工程と、シリコン融液からチョクラルスキー法によりシリコン単結晶を引き上げる工程とを繰り返し、同一の石英ガラスルツボを用いて複数本のシリコン単結晶を製造する方法である。
このようなマルチプリング法によれば、コストを低減でき、操業効率が良いが、石英ガラスルツボが長時間使用されることでルツボ起因の有転位化が発生しやすくなってしまう。本発明では、このようなルツボ起因の有転位化を効果的に防止できる。
【００３２】
本発明では、マルチプリング法におけるシリコン単結晶の最初の引き上げにおいて、ルツボ形状を有するルツボ基材の内部にルツボ形状に加工した合成石英ガラス材を配置し、該合成石英ガラス材の内部に多結晶シリコンを充填して溶融するとともに、当該溶融の際の加熱により合成石英ガラス材をルツボ基材の内面に溶着させて石英ガラスルツボを製造し、引き続き、多結晶シリコンの溶融によって生じたシリコン融液から最初のシリコン単結晶を引き上げる。
【００３３】
上記のように合成石英ガラス材をルツボ基材の内面に溶着するので、石英ガラスルツボのうち合成石英ガラス材からなる部分を、シリコン単結晶を製造する際のシリコン融液と接触するルツボ内面とすることができ、気泡やクリストバライトに起因するシリコン単結晶の有転位化を回避することができる。さらに、ルツボ基材に溶着するので耐熱性をルツボ基材に担わせることができ、合成石英ガラス材自体の熱変形等の問題は生じず、石英ガラスルツボの耐熱性を確保することができる。また、合成石英ガラス材とルツボ基材との溶着を、シリコン単結晶引上機内で多結晶シリコンを溶融する際の加熱により同時に行うこととし、また、その後引き続き、シリコン融液からシリコン単結晶を引き上げることとすれば、全体として工程を減らすことができる上に、ルツボを一旦冷却する必要が無い。そのため、シリコン単結晶を製造するために必要な総エネルギーや製造時間を削減することができる。さらに、シリコン融液の存在により、合成石英ガラス材を均一に溶着できる。
【００３４】
上記のような最初のシリコン単結晶の引き上げにおいて、原料となる多結晶シリコンの溶融の際の加熱で、図１に示すような、石英ガラスからなるルツボ基材２０の内面に合成石英ガラス材３０が溶着されて、合成石英ガラスルツボ１０が製造される。
本発明におけるルツボ基材２０と合成石英ガラス材３０は例えば以下のように準備することができる。
【００３５】
まず、本発明で準備するルツボ基材２０は、通常の石英ガラスルツボでよい。ただし、本発明によって製造する石英ガラスルツボとの区別のため、本発明の説明においては「ルツボ基材」と呼ぶ。本発明のルツボ基材は、現在工業的に使用されている石英ガラスルツボを用いれば良く、その製法も特に限定されず、例えば、現在工業的に実施されているアーク溶融法で良い。アーク溶融法とは、例えば特許文献７に開示されているような、回転している型内に原料粉を供給してルツボ状の原料粉体層を形成し、その内側からアーク放電加熱し溶融して石英ガラスルツボを製造する方法である。その他、ゾルゲル法や、スリップキャスト法等によりルツボ基材を製造することができる。この場合、本発明ではルツボ基材の内面は、必ずしも高純度層や無気泡層となっている必要はない。
【００３６】
一方、ルツボ基材２０の内面に溶着するための、ルツボ形状の合成石英ガラス材３０を以下のようにして準備する。
【００３７】
まず、例えば直接法又はスート法により合成石英ガラス材を作製する。直接法又はスート法によれば、実質的に気泡を含まず、また、不純物濃度も極めて低い合成石英ガラス材を作製することができる。
【００３８】
このとき、合成石英ガラス材を厚さ１ｍｍ以上の板状のものとして作製することが好ましい。合成石英ガラス材の厚さが１ｍｍ以上であれば、ルツボ形状への加工の際の破損を防止することができる。また、シリコン単結晶の原料の多結晶シリコンを充填する際の破損も防止することができる。一方、合成石英ガラス材の厚さは１０ｍｍ以下であることが望ましい。このような厚さであれば、Ｒ加工などの工数が増えすぎることがない。また、板状の合成石英ガラス材はフォトマスク用などとして市販もされており、容易に入手可能である。
【００３９】
次に、合成石英ガラス材を、粉砕することなくルツボ形状に加工することが好ましい。これにより、図１に示したようなルツボ形状を有する、合成石英ガラス材３０とすることができる。
直接法又はスート法により作製された合成石英ガラス材を粉砕することなく加工することで、実質的に気泡を含まず、また、不純物濃度も極めて低いまま、ルツボ形状の合成石英ガラス材３０とすることができる。また、工程数も減少することから、安価に準備することができる。
【００４０】
なお、本発明では行わないことが好ましい「合成石英ガラス材の粉砕」とは、合成石英ガラス材から粉末（例えば、平均粒径１ｍｍ以下の粉末）への加工を意味し、すなわち、直接法またはスート法により製造した合成石英ガラス材から塊状、板状等の形状に切り出し、加工すること等は含まない。本発明では、このような切り出し、加工等を行うことが好ましい。
【００４１】
この工程では、合成石英ガラス材がルツボ形状となるように加工すればよく、その具体的な方法は特に限定されない。また、合成石英ガラス材のルツボ形状への加工において、一つの合成石英ガラス材からルツボ形状を構成してもよいし、複数の合成石英ガラス材からルツボ形状を構成してもよい。
【００４２】
一つの合成石英ガラス材からルツボ形状を構成するには、例えば、カーボン製や合成石英製の治具に熱をかけながら押し付け、一気にルツボ形状へと加工することができる。このような場合、合成石英ガラス材を板状としておけば加工が容易となり、好ましい。
【００４３】
複数の合成石英ガラス材からルツボ形状を構成する場合には、各々の合成石英ガラス材をルツボ形状へと加工しやすい合成石英ガラス片とすることができる。このような合成石英ガラス片の個々の形状は特に限定されない。
複数の合成石英ガラス材は、Ｒ加工等や酸水素炎バーナー等を用いた溶接により、複数の合成石英ガラス材からルツボ形状を構成するようにすることができる。このような加工及び溶接等は、後述のルツボ基材に溶着する工程よりも前に行えばよい。また、複数の合成石英ガラス材が、全体としてルツボ形状を構成し、そのルツボ形状のままルツボ基材に溶着されればよく、必ずしも複数の合成石英ガラス片を予め溶接等により一体化する必要はない。
【００４４】
以上のようにルツボ形状の合成石英ガラス材３０を準備することができるが、本発明では、合成石英ガラス材が、水酸基含有量が１００ｐｐｍ以下、さらには５０ｐｐｍ以下、３０ｐｐｍ以下、最も好ましくは１ｐｐｍ以下のものであることが好ましい。
水酸基含有量が例えば２００ｐｐｍ以上と高い場合、粘度が低く、合成石英ガラス材が変形しやすいため、ルツボ基材とより密着するが、一方、結晶化（クリストバライト化）が起きやすく、ルツボの耐久性に問題が生じる場合があった。合成石英ガラス材の水酸基含有量は１００ｐｐｍ以下であれば、マルチ次数を重ねても（引上本数が増えても）、上記のようなクリストバライトの剥離に伴うシリコン単結晶の有転位化を効果的に抑制できる。これにより、合成石英ガラス材とルツボ基材の密着性は低くなるが、本発明では、多結晶シリコンを充填して溶融の際に溶着するため密着性の問題は発生しない。
【００４５】
合成石英ガラス材の水酸基含有量の調整方法は特に限定されないが、例えば、特許文献１０に開示されているように、火炎バーナーを多重管バーナーとし、その中心ノズルから供給される原料シラン化合物と支燃性ガスとしての酸素ガスとの混合ガスの組成比を変えることや、支燃性ガスに不活性ガスを混合することにより、合成石英ガラスを作製するときの成長溶融面の表面温度を制御することで調整可能である。
【００４６】
なお、ルツボ基材の準備と、合成石英ガラス材の作製及びルツボ形状への加工とは独立に行うことができ、どちらを先に行ってもよいし、並行して行うこともできる。
【００４７】
そして、マルチプリング法における最初のシリコン単結晶の引き上げを行う前に、上記のように準備したルツボ基材２０の内部にルツボ形状に加工した合成石英ガラス材３０を配置（セット）する。このときのルツボ形状の合成石英ガラス材３０としては、一つの合成石英ガラス材からルツボ形状に加工したもの、複数の合成石英ガラス材を溶接してルツボ形状としたもののいずれでもよい。この場合、合成石英ガラス材は、予め一体化したものを用いるようにすることが好ましい。
次に、合成石英ガラス材３０の内部に多結晶シリコンを充填する。次に、多結晶シリコンをシリコン単結晶引上機内で溶融し、この際の加熱により、ルツボ基材２０と合成石英ガラス材３０との溶着を行う。パワー（加熱のための投入電力）や加熱時間は任意であり、シリコン多結晶原料を溶融することができればよく、通常の多結晶シリコンの溶融と同様に、引上機、ルツボのサイズ等に依存して決定することができる。
【００４８】
また、上部に位置する合成石英ガラス材がルツボ基材２０に溶着する前に倒れてこないように、上記合成石英ガラス材３０をルツボ基材２０に配置した後に、ルツボ基材２０と合成石英ガラス材３０を上端部で溶接（図２の溶接部４０）しておくことが好ましく、さらに、ルツボ基材２０と合成石英ガラス材３０との間に雰囲気ガスが閉じ込められないよう、気抜きを設けることが好ましい。
【００４９】
上記のように多結晶シリコンを融液にする際の加熱により溶着することで、内側のシリコン融液の存在で合成石英ガラス材のルツボ基材への溶着が均一に行われる利点がある。ただし、図２に示すように、最初の引き上げの融液の初期液面（多結晶シリコンが溶融した時点での液面）ＭＬ１付近より下方は均一に溶着されるが、当該液面ＭＬ１付近より上の部分では十分に溶着されず、溶着部分と未溶着部分の間で段差が生じてしまうことを本発明者は見出した。このような段差があると、ルツボ内径が変化してしまい、この状態でシリコン単結晶を引き上げると、シリコン単結晶引き上げ中に融液の液面の半径がルツボ内径に応じて変化し、熱履歴が変化してしまう。これにより、結晶品質の変化や、有転位化の発生などの恐れがある。また、ルツボ内径の変化部（段差）は合成石英ガラス材が延び、肉厚が減少している可能性が高い。従って、全ての引き上げで融液の初期液面位置を同じにしていると、当該初期液面位置の合成石英ガラス材が浸食されてクラックが生じる可能性がある。そうするとクラック部がパーティクルの発生源となり、シリコン単結晶の有転位化を招いてしまう。
【００５０】
上記のような課題を解決するために、本発明では、２本目以降のシリコン単結晶の引き上げにおいては、最初の引き上げにおける多結晶シリコンの溶融によって生じた初期のシリコン融液の液面よりもシリコン融液の液面が低くなるように石英ガラスルツボに多結晶シリコンを充填して、シリコン単結晶を引き上げる。
最初の引き上げにおける多結晶シリコンの溶融によって生じた初期のシリコン融液の液面（図２のＭＬ１）付近までは合成石英ガラス材は十分に溶着されているため、当該液面付近より下方はルツボ内径が一定となる。このため、２本目以降の引き上げのシリコン融液の液面（図２のＭＬ２〜）が最初の液面（ＭＬ１）より低ければ、引き上げ初期から終了までルツボ内径が一定の状態で引き上げが可能であり、上記した有転位化を防止できる。
【００５１】
このとき、２本目以降のシリコン単結晶の引き上げにおいては、多結晶シリコンの溶融によって生じるシリコン融液の液面がそれぞれ等しくなるように石英ガラスルツボに多結晶シリコンを充填する。
本発明では、ルツボの内面に合成石英ガラス材が貼り付けられているため、不純物は極めて低濃度で、シリコン単結晶が有転位化する程不純物が融液に溶出することは無く、またクリストバライト化も起きないために、これが剥離する問題も生じない。従って、上記のように溶融された融液の液面を引き上げの２本目と３本目以降で同じにしても、特許文献９に記載されているような損傷等が生じて、これがシリコン単結晶の有転位化を招くことはない。このため、引き上げの２本目以降で同じ液面の高さとすることができるため、特許文献９のような引き上げ毎に複雑な融液の液面変更は不要で、同じ条件で２本目以降の引き上げを実施でき、生産性が向上し、容易に有転位化を抑制できる。
【００５２】
また、２本目以降のシリコン単結晶の引き上げにおいて、最初（１本目）の引き上げにおける多結晶シリコンの溶融によって生じたシリコン融液の液面（ＭＬ１）よりもシリコン融液の液面（ＭＬ２〜）が５ｍｍ以上低くなるように石英ガラスルツボに多結晶シリコンを充填して、シリコン単結晶を引き上げることが好ましい。
図１のように、最初の引き上げにおける融液の初期液面ＭＬ１と２本目以降の引き上げのシリコン融液の液面ＭＬ２の差ｄが５ｍｍ以上であれば、合成石英ガラス材の未溶着部分の段差の影響を確実に抑制することができ、効率的に有転位化を防止することができる。
【００５３】
また、最初のシリコン単結晶を引き上げる前に、多結晶シリコンの溶融によって生じた初期のシリコン融液の液面より５ｍｍ以上液面を下げてから、最初のシリコン単結晶を引き上げることが好ましい。
多結晶シリコンの溶融によって生じたシリコン融液の液面（ＭＬ１）、すなわち最初の多結晶シリコンの溶融が終了した段階のシリコン融液の初期液面の位置より引き上げ開始の位置が５ｍｍ以上低ければ、最初のシリコン単結晶を引き上げる時にもルツボ内径の段差の影響は確実に避けることができる。従って、最初の引き上げにおける有転位化も防止するために、最初の引き上げ前に液面を下げて、その後引き上げを開始することが好ましい。具体的には、例えば、口径が３２インチ（８００ｍｍ）の石英ルツボを用いた場合は最初の多結晶シリコンの溶融が終了した後、シリコン融液から５ｋｇ程度のダミー結晶（多結晶又は単結晶）を育成して、当該ダミー結晶を炉外へ一旦取り出すことで、液面を５ｍｍ下げることができる。これにより、最初の単結晶引き上げの開始時点から、ルツボ内径の変化（段差）の影響を確実に回避することができ、歩留まりをより向上できる。また、このような液面を下げる工程を行うことで、最初の溶融後の初期液面の位置を可能な限りルツボ上端に近い位置まで高くすることができ、合成石英ガラス材の十分な溶着をより確実に達成できる。
【００５４】
尚、本発明においては結晶引上重量には何ら制限はなく、全ての引き上げにおいて結晶引上重量は同じにしても問題ない。これは上述の通り、内貼りルツボ（ルツボ基材内面に合成石英ガラス材が溶着されたルツボ）では、液面位置における損傷を考慮する必要はないからである。即ち結晶引上重量が同じ場合には残存融液の液面位置は同じになるが、この残存融液の液面位置における損傷が生じてもシリコン単結晶の有転位化を招くことはない。もちろん、結晶引上重量を変えることもできる。
上記のような液面の位置は、多結晶シリコンの充填量で容易に調整することができる。
【００５５】
以上のような本発明の製造方法であれば、生産性良く、高品質のシリコン単結晶を製造することができる。
【実施例】
【００５６】
以下、実施例及び比較例を示して本発明をより具体的に説明するが、本発明はこれらに限定されるものではない。
（実施例１−３、比較例１，２）
口径３２インチ（８００ｍｍ）の石英ガラスルツボを用いて、直径３００ｍｍのシリコン単結晶をマルチプリングで３本引き上げた。この３本引きのマルチプリングを１０回繰り返した。実施例１−３、比較例１，２におけるルツボ種類、原料重量、引上重量、有転位化回数を表１に示す。
【００５７】
【表１】
0005668717.tif 000002
【００５８】
実施例１−３、比較例１では、石英ガラスルツボとして、上部を溶接した内貼りルツボを用いた。
具体的には、スート法により厚さ５ｍｍの合成石英ガラス材の板材を作製し、この合成石英ガラス材を、アーク溶融法で作製した口径３２インチ（８００ｍｍ）の石英ガラスからなるルツボ基材（水酸基含有量は１５０ｐｐｍ）の内面形状に合わせて、切り出し、Ｒ加工し、溶接し、ルツボ形状とした。ルツボ形状に加工した合成石英ガラス材３０をルツボ基材２０内に配置し（図１参照）、その中に原料として多結晶シリコンを充填し、多結晶シリコンの溶融において合成石英ガラス材をルツボ基材に溶着した。
【００５９】
実施例１では、１本目の原料重量を標準条件より１０ｋｇ増やし４１０ｋｇとし、溶融後そのまま１本目の結晶を引き上げた。有転位化は僅か２回の発生であった。
２本目、３本目の原料重量は標準条件の４００ｋｇとした。即ち、２本目、３本目の原料融液の液面位置は１本目の原料融液の初期液面位置より約１０ｍｍ下がっている。これにより、ルツボ内径が変化しているエリアは融液に触れず、１回も有転位化することなくシリコン単結晶を製造できた。
【００６０】
実施例２では、初めに４１０ｋｇの原料を溶融したが、そのまま１本目の結晶を引き上げるのではなく、１０ｋｇ分の結晶を育成して、当該結晶を一度炉外に取り出し、これにより、引き上げ前に融液の液面を下げた。即ち、１本目の結晶引き上げ開始の時からルツボ内径が変化しているエリアは融液が触れていない。これにより、１本目においても１回も有転位化しなかった。２本目、３本目は４００ｋｇの原料とし、この時も１回も有転位化しなかった。
【００６１】
実施例３では、合成石英ガラス材（内ルツボ）のＯＨ基濃度を２００ｐｐｍとした以外は、実施例２と同様とした。２本目までの有転位化状況は実施例２と同様であったが、３本目では２回有転位化した。
【００６２】
比較例１では、全３本とも４００ｋｇの原料とした以外は、実施例１と同様にシリコン単結晶を製造した。即ち、全３本の引き上げにおいて、融液の液面は初期の位置と同じになり、ルツボ内径が変化しているエリアに融液が触れていた。１−２本目は２回ずつ有転位化し、３本目では４回有転位化してしまった。
【００６３】
比較例２では、アーク溶融法により作製した従来のルツボを用いた。全３本とも、４００ｋｇの原料とした。１本目は実施例の内貼りルツボに比べてはるかに多い有転位化が発生し、２本目以降も有転位化が発生し、２本に１回程度の頻度で発生し続けた。
【００６４】
なお、表１の有転位化回数は、１０回繰り返し行ったときの総数である。有転位化した場合は再溶融を行うが、このときにルツボの表面状態（気泡、結晶化度）は変わってしまうので、再溶融後の更なる有転位化は区別する必要があるが、今回は再溶融後に有転位化は発生しなかった。即ち、各結晶引上において、２回以上有転位化することは無かった。
【００６５】
なお、本発明は、上記実施形態に限定されるものではない。上記実施形態は、例示であり、本発明の特許請求の範囲に記載された技術的思想と実質的に同一な構成を有し、同様な作用効果を奏するものは、いかなるものであっても本発明の技術的範囲に包含される。
【符号の説明】
【００６６】
１０…石英ガラスルツボ、  ２０…ルツボ基材、
３０…合成石英ガラス材、  ４０…溶接部。
【図１】
0005668717.tif 000003
【図２】
0005668717.tif 000004